상기 본 발명 의 실시 예 는 페라이트 15 중량 %, 활석 15 중량 %, 탄화규소 5 중량 %, 산청 점토 55 중량 %, 알루미나 10 중량 % 를 포함 하 고 있 으며 , 상기 표 2 의 용기 표면 최고 온도 시험 은 700 W 의 전자레인지 에서 가열 된 본 발명 실시 예의 시간 별 바닥 및 측면 온도 를 측정 하 였 다 . 상기 표 2 에 기재 된 바 와 같이 , 본 발명 의 실시 예 는 전자레인지 에서 1 분 만 가동 되 어도 130 ~ 160 ℃ 의 표면 온도 를 보유 하 게 되 며 , 가동 시간 이 6 분 이 되 면 250 ~ 420 ℃ 의 표면 온도 를 보유 하 는 것 을 알 수 있 다 .